(57)【要約】【課題】本発明は、原紙に古紙を一定割合に含有するにも関わらず、フレキソ印刷時におけるインキ発色性に優れ、かつ、通常包装用紙として適用されるニス加工、ラミネート等の加工適性、製袋適性に優れた塗工包装用紙を提供するものである。【解決手段】原紙の少なくとも片面に顔料と接着剤を含有する塗工層を有する塗工包装用紙において、前記原紙に脱墨処理した古紙パルプを５〜５０質量％、かつカチオン化澱粉とアニオン性ポリアクリルアミドを紙力剤として含有し、さらに前記塗工層に顔料として焼成カオリンを含有し、ＪＩＳ  Ｐ８１１６：２０００に準じて測定された縦方向と横方向の比引裂強さがそれぞれ６．５〜１８.０ｍＮ・ｍ２／ｇと７．０〜１９．０ｍＮ・ｍ２／ｇであることを特徴とする塗工包装用紙。【選択図】なし【特許請求の範囲】
【請求項１】
原紙の少なくとも片面に顔料と接着剤を含有する塗工層を有する塗工包装用紙において、前記原紙に脱墨処理した古紙パルプを５〜５０質量％、かつカチオン化澱粉とアニオン性ポリアクリルアミドを紙力剤として含有し、さらに前記塗工層に顔料として焼成カオリンを含有し、ＪＩＳ  Ｐ８１１６：２０００に準じて測定された縦方向と横方向の比引裂強さが、それぞれ６．５〜１８.０ｍＮ・ｍ２／ｇと７．０〜１９．０ｍＮ・ｍ２／ｇであることを特徴とする塗工包装用紙。
【請求項２】
前記焼成カオリンの含有量が顔料１００質量部に対して、２０〜１００質量部である請求項１記載の塗工包装用紙。
【請求項３】
前記顔料１００質量部に対し、タルクが８０質量部以下を含有する請求項１または２記載の塗工包装用紙。
【請求項４】
前記塗工層中に顔料１００質量部に対し、澱粉誘導体が２〜４０質量部含有する請求項１〜３のいずれ1項記載の塗工包装用紙。
【発明の詳細な説明】
【技術分野】
【０００１】
本発明は、古紙パルプを配合した塗工包装用紙に関し、特にフレキソ印刷適性に優れ、製袋適性を備えた包装用紙に関するものである。
【背景技術】
【０００２】
近年、印刷物の多色化が進み、要求される印刷品質の高級化、印刷速度の高速化が進んできており、それに対応する包装用紙の開発が求められている。ショッピングバックに代表されるような紙製手提げ袋に用いられる包装用紙においても、印刷品質の高級化が強く要求されている。印刷品質の高級化手法としては、例えば、高速で高精細なオフセット印刷やグラビア印刷での印刷が一般的である。しかしながら、包装用紙においては、フレキソ印刷の使用状況はいまだに多く、その印刷品質は、オフセット印刷やグラビア印刷に比べて見劣り感がすることは否めない。一方、フレキソ印刷の技術進歩も目覚しく、小ロット多品種化や環境と安全性問題、コスト削減などの市場課題に対して、近年のデジタル化の波とともに、画期的で斬新な技術でもって注目されている。さらに印刷品質についても、他の印刷方式と比較しても遜色ないレベルまで改良されている。フレキソ印刷は上述のごとく、水性化や無溶剤化の面で大きな優位性が認められ、欧米の包装分野では既にフレキソ印刷が主流となっており、日本においても普及の兆しがある。このようなフレキソ技術を駆使して、一般に使用されているオフセット用やグラビア用印刷用紙にフレキソ印刷をしても、インキ発色性が劣るので濃度の高い印刷ができず、多量にインキを載せると、画線部のインキが紙に吸着せず、流れる現象が起き、印刷品質を高級化するには不十分であった。
【０００３】
一方、廃棄物の低減、省資源の観点から、使用目的の終わったものを、そのまま廃棄するのではなく、それを再度リサイクルして使用することが、大きな社会的課題であり、かつ強い社会的要請でもある。紙、板紙も使用目的の終わったものはこれに該当し、古紙パルプとしてのリサイクル使用ができればコスト的にも大きなメリットとなる。
【０００４】
また、包装用紙は、品物を包装、保持する役割が必要なため、印刷品質だけでなく、強度、剛度などの品質も重要な要素のひとつである。ところが、古紙パルプはバージンパルプに比べ、強度が弱く、包装用紙として古紙パルプを配合するには、実用上問題ない範囲に配合率を抑えることを余儀なくされていた。また、紙力剤を添加することも従来から行われてきているが、紙力向上効果に限界があることから、古紙パルプ配合率に限界となっていた。それに対し、古紙パルプの処理工程、例えば、除塵工程、脱墨工程をより効率よく処理することにより、古紙パルプ配合による強度低下を抑える手法が提示されている。（特許文献１、及び特許文献２）
【０００５】
印刷品質と強度を両立する手法として例えば、原紙に両性ポリアクリルアミド系紙力剤及びポリアミドエピクロロヒドリン系紙力剤を含有させ、湿潤強度を持たせた原紙の片面にピグメント層を形成することが例示されている（特許文献３）。
【０００６】
原紙抄紙時に表裏の繊維配向角の差、及び繊維配向比をある範囲に調整し、少なくとも一方の面に１〜１０ｇ／ｍ２の塗工層を設けることが提示されている（特許文献４）。
【０００７】
また、針葉樹クラフトパルプを５０重量％以上用いて形成され、縦横引っ張り強度比が１．７以上に調整された原紙上の少なくとも片面に顔料と接着剤を含有する塗工層が１〜１０ｇ／ｍ２で形成された坪量が１００〜５００ｇ／ｍ２の塗工包装用紙が提示されている（特許文献５）。前記特許文献３〜５はいずれもフレキソ印刷を想定しているものではない。
【先行技術文献】
【特許文献】
【０００８】
【特許文献１】特開２０００−３３６５９０号公報
【特許文献２】特開２００４−１２４２８１号公報
【特許文献３】特開２００５−２４８３９４号公報
【特許文献４】特開２００６−８３４８７号公報
【特許文献５】特開２００６−９７１４９号公報
【発明の概要】
【発明が解決しようとする課題】
【０００９】
本発明は、古紙パルプを使用した原紙であるにも関らず、フレキソ印刷時におけるフレキソインキ発色性に優れ、かつ、包装用紙として適用されるニス加工、ラミネート等の加工適性、製袋適性に優れた塗工包装用紙を提供するものである。
【課題を解決するための手段】
【００１０】
本発明は、原紙の少なくとも片面に顔料と接着剤を含有する塗工層を有する塗工包装用紙において、前記原紙に脱墨処理した古紙パルプを５〜５０質量％、かつカチオン化澱粉とアニオン性ポリアクリルアミドを紙力剤として含有し、さらに前記塗工層に顔料として焼成カオリンを含有し、ＪＩＳ  Ｐ８１１６：２０００に準じて測定された縦方向と横方向の比引裂強さがそれぞれ６．５〜１８.０ｍＮ・ｍ２／ｇと７．０〜１９．０ｍＮ・ｍ２／ｇであることを特徴とする塗工包装用紙である。
前記焼成カオリンの含有量が顔料１００質量部に対して、２０〜１００質量部であることが好ましい。
前記顔料１００質量部に対し、タルクが８０質量部以下を含有することが好ましい。
前記塗工層中に顔料１００質量部に対し、澱粉誘導体が２〜４０質量部含有することが好ましい。
【発明の効果】
【００１１】
本発明によって、古紙パルプを使用しても、フレキソ印刷におけるインキ発色性に優れ、製袋加工適性等に優れた塗工包装用紙を提供することが可能になった。
【発明を実施するための形態】
【００１２】
本発明に使用される古紙を脱墨して得られるパルプ（以下ＤＩＰ）は、例えば、雑誌古紙、チラシ古紙、新聞古紙、オフィス古紙、情報用紙古紙、段ボール古紙、紙器古紙等の古紙を適宜、除塵、脱墨処理して使用される。
【００１３】
ＤＩＰ以外のパルプとしては、例えば、針葉樹未晒クラフトパルプ（以下、ＮＵＫＰという）、広葉樹未晒クラフトパルプ（以下、ＬＵＫＰという）、針葉樹晒クラフトパルプ（以下、ＮＢＫＰという）、広葉樹晒クラフトパルプ（以下、ＬＢＫＰ）、針葉樹や広葉樹を用いて晒工程を酸素晒工程まで行った針葉樹酸素晒クラフトパルプ（ＮＯＫＰ）、広葉樹酸素晒クラフトパルプ（ＬＯＫＰ）、または、晒を１段から２段行った半晒パルプ等があげられる。
【００１４】
ＤＩＰを使用するために低下を余儀なくされる塗工後の包装用紙に必要な紙力を補うためには、原紙中に一般公知の紙力剤からカチオン化澱粉とアニオン性ポリアクリアルアミドを選択し、適宜配合が必要である。ＤＩＰ配合量が５質量％未満では紙力は得やすいが、環境負荷が大きくコストも高い。一方、ＤＩＰの配合部数が５０質量％を超えると、製袋に適した紙力を得るには上記紙力剤を大量に添加する必要があり、経済的に不利である。発明者らが鋭意検討を重ねた結果、原紙にＤＩＰを５〜５０質量％配合し、紙力剤としてカチオン化澱粉とアニオン性ポリアクリルアミドの適宜混合配合によって、環境負荷とコストのバランスが取れて、かつ塗工後の包装用紙に必要な紙力を確保できることが分かった。ＤＩＰの好ましい配合量は１０〜４０質量％である。紙力剤の含有量としては、カチオン化澱粉は、パルプ質量に対し、０．１〜１．０質量％、アニオン性ポリアクリルアミドは、パルプ質量に対し、０．０５〜０．５質量％とすることが望ましい。また硫酸バンドの添加量は、パルプ質量に対し、１．０〜２．０質量％が好ましい。
【００１５】
上記以外の内添薬品は必要に応じて使用でき、例えば、ロジン等のサイズ剤、濾水歩留まり向上剤、ポリアミドポリアミンエピクロヒドリン等の耐水化剤、染料等が使用される。
【００１６】
原紙の抄紙条件においても特に限定は無く、例えば、長網式抄紙機、ギャップフォーマー型抄紙機、丸網式抄紙機、短網式抄紙機等の商業規模の抄紙機が、目的に応じて適宜選択して使用できる。抄紙方式としては、酸性抄紙、中性抄紙、弱アルカリ抄紙等のいずれの方式でも使用できる。これらの抄紙条件で抄紙された原紙の米坪としては、３０〜１８０ｇ／ｍ2が製袋加工するのに適した坪量であり包装用紙として好ましい。より好ましくは、６０〜１５０ｇ／ｍ２である。
【００１７】
一般に、フレキソ印刷は水性タイプのインキを使用して印刷が実施されることから、印刷面の吸水性度合いによりインキの浸み込みが異なる。このため、フレキソインキにおけるインキ発色性、および網点再現性は、印刷面の吸水性の度合いとフレキソインキ量に大いに影響される。包装用紙表面に形成する塗工層中に焼成カオリンが存在するとフレキソインキ吸収性が極めてよくなり、この焼成カオリンの配合量、及びその他の顔料配合量を調整することにより、各種のフレキソ印刷機に適応したインキ発色性の優れた品質を得ることができる。
【００１８】
焼成カオリンを塗工層中に含有するとフレキソ印刷適性を改善する理由は必ずしも定かではないが、焼成カオリンは、天然に産するカオリンをキルンなどで約８００℃程度の高温処理することにより、カオリンの結晶構造中に存在する結晶水を放出させたもので、結晶構造が崩壊して非晶質な構造となり、不透明性、多孔質でインキ吸収性に優れた性質を持っている。このことから、焼成カオリンのもつ空隙性によって、顔料中にインキを取り込み、またインキ中の溶剤が均一に吸収されて、インキの発色性と均一性が得られ、また密着性の向上による網点の再現性も得られるものと考える。焼成カオリンの含有量は２０〜１００質量部が好ましく、より好ましくは４０〜９０質量部である。
【００１９】
本発明に使用する焼成カオリン以外の顔料としては、製紙分野で通常使用されている顔料、例えば、クレー、構造化カオリン、エンジニアードカオリン、タルク、水酸化アルミニウム、二酸化チタン、軽質炭酸カルシウム、重質炭酸カルシウム、硫酸バリウム、酸化亜鉛、サチンホワイト、硫酸カルシウム等の一種または二種以上を使用することができる。この中でも、タルクを配合することが好ましい。後加工、製袋加工時に塗工表面に異物が接触して擦れた時、異物付着による汚れが発生しやすいことに対して、タルクが扁平顔料で、塗工層に存在すると摩擦抵抗を低減させる性質を有していることから、異物による汚れを軽減させることが出来る。一般的に製紙用のタルクは、セディグラフによって測定した平均粒径が１〜５μｍ、クロライト含有率は０〜９０％であるが、中でもクロライト含有率５〜５０％のタルクの使用は、顔料の分散性と加工時の汚れを軽減させる効果のバランスがとれているため、より好ましい。また、タルク配合部数は顔料１００質量部当たり、８０質量部以下が好ましい。５質量部以上を配合するとその効果が顕著に発現される。クロライト含有率によりタルク配合部数は変わるものの、さらに好ましくは１５〜６０質量部である。なお、焼成カオリンを除く顔料は、フレキソインキの吸収性の観点から、本発明の所望する効果を阻害しない範囲で使用するのが望ましいが、プラスチックピグメント等の有機顔料はインキ吸収性が劣るので好ましくない。
【００２０】
焼成カオリンは塗料の保水性が著しく低下させることが知られている。塗料保水性が低いと、原紙中に塗料が浸透し易くなり、均一な塗工層が原紙表面に形成することが困難となる。また、塗工装置によっては、塗工筋が発生したり、全く塗工が出来なくなったりすることがあるので、澱粉誘導体を使用することが好ましい。また、ＤＩＰを多く使用した原紙は表面のサイズ性が悪く、塗料が原紙中に浸透しやすいため、塗料中の接着剤が原紙中に移動し、強度を向上させる効果もあり、上記のような効果を発揮するには、澱粉誘導体が望ましい。例えば、酸化澱粉、エステル化澱粉、エーテル化澱粉、デキストリン、冷水可溶性澱粉などが挙げられる。その配合量としては、顔料１００質量部あたり２〜４０質量部が好ましい。１０〜３５質量部がさらに好ましく、１５〜３０質量部の割合で配合することが最も好ましい。
【００２１】
なお、インキ発色性向上に対して効果を阻害しない範囲において、本発明で使用される塗料中に、防滑剤、染料等の添加剤を併用してもよい。
【００２２】
塗料中の接着剤としては、水分散性樹脂、水溶性高分子が使用できる。水分散性樹脂としては、一般の塗被紙製造分野で使用されている公知の接着剤が適宜使用される。例えば、スチレン−ブタジエン共重合体ラテックス、メチルメタクリレート−ブタジエン共重合体ラテックス、スチレンーメチルメタクリレートーブタジエン共重合体ラテックス等の共役ジエン系共重合体ラテックス、アクリル酸エステルおよび／またはメタクリル酸エステルの重合体または共重合体ラテックス等のアクリル系重合体ラテックス、エチレン−酢酸ビニル重合体ラテックス等のビニル系重合体ラテックス、あるいはこれらの各種重合体ラテックスをカルボキシル基等の官能基含有単量体で変性した重合体または共重合体ラテックス等の水分散性接着剤等が使用でき、１種または２種以上を適宜選択して使用できる。なお、例示した水分散性樹脂の中で、費用と接着強度のバランスの良い、スチレン−ブタジエン共重合体ラテックスを使用することがより好ましい。また、水分散性接着剤の塗工層中の配合量としては、顔料１００質量部に対して８〜３０質量部が好ましく、さらに好ましくは、１０〜２５質量部である。これは、焼成カオリンが上述のごとく、多孔質な特徴があることから、塗工層の強度を十分に発現させるに足る範囲である。また、水溶性樹脂としては、例えば、ポリビニルアルコール、酸化澱粉、陽性澱粉、エステル化澱粉、デキストリン等の澱粉類が例示される。これら水分散性および／または水溶性接着剤から１種または２種以上を適宜選択して使用できる。
【００２３】
本発明において、焼成カオリンを含有する塗料の塗工層は、単層であっても、複層であっても差し支えないが、全体の塗工量は０．５〜１０ｇ／ｍ2が好ましい。塗工量がこの範囲であると、経済性にすぐれ、且つ水性フレキソのインキ発色性が優れた塗工包装用紙を得ることができる。より好ましい塗工量としては、１．５〜７ｇ／ｍ2である。
【００２４】
本発明の塗料を原紙に塗工するに当たっては、塗被紙製造に一般に使用される塗工装置が使用でき、例えば、ブレードコーター、エアーナイフコーター、ロールコーター、リバースロールコーター、バーコーター、カーテンコーター、ダイスロットコーター、グラビアコーター、チャンプレックスコーター、２ロールサイズプレスコーター、ゲートロールサイズプレスコーター、フィルムメタリングサイズプレスコーター等の塗工装置を使用して、オンマシン方式またはオフマシン方式で原紙の表面に、単層または多層で塗工される。塗工時の顔料組成物の固形分濃度は、１０〜７５質量％の範囲で選ぶことができるが、塗工量が０．５〜１０ｇ／ｍ2の範囲に留まるよう、また、塗工するコーターを考慮し、適宜調整することが好ましい。
塗工包装用紙の場合、袋の外面にあたる面のみ印刷されることから、本発明も片面のみ塗工した方が経済的に好ましい。ところが、片面のみ塗工すると紙は塗工面側にカールする性質があるので、カール矯正をするのが好ましい。カール矯正には、従来から行われている方法を選択することが可能である。なお、塗料を塗工するコーターとしてゲートロールコータを選択すると、表面を焼成カオリン含有の塗料を塗工し、裏面をカール矯正用の塗料を１回のパスで同時に塗工できるので、ゲートロールで塗工することが経済的により好ましい。
【００２５】
本発明で塗工された塗工包装用紙は、塗工面や印刷適性をさらに向上させるために、カレンダー処理をすることが出来る。例えば、金属ロール間でニップするマシンカレンダーや弾性ロールにコットンロールを用いたスーパーカレンダーや弾性ロールに合成樹脂ロールを用いたソフトニップが挙げられる。ソフトニップカレンダーは合成樹脂ロール表面の耐熱温度がコットンロールに比べて高く設定することが可能なため、高温での処理が可能であり、同一の平滑性を目標とした場合、スーパーカレンダーに比べて処理線圧を低く設定できるので好ましい態様である。
【００２６】
本発明の塗工包装用紙における強度として、縦方向の比引裂強さは６．５〜１８.０ｍＮ・ｍ２／ｇ、横方向の比引裂強さは７．０〜１９．０ｍＮ・ｍ２／ｇの範囲が重要である。縦方向の比引裂強さが６．５ｍＮ・ｍ２／ｇ未満、横方向の比引裂強さ７．０ｍＮ・ｍ２／ｇ未満の場合であると、製袋工程上の折り目で割れたり、底貼り工程で破れたり等の問題が生じ、製袋が困難となる。また、縦方向の比引裂強さが１８．０ｍＮ・ｍ２／ｇを超えるか、横方向の比引裂強さが１９．０ｍＮ・ｍ２／ｇを超えるように製造するには、前述した紙力剤の添加量が大幅に必要となり、経済的に不利となる。なお、比引裂強さのより好ましい範囲としては、縦方向で８〜１３ｍＮ・ｍ２／ｇ、横方向で９〜１４ｍＮ・ｍ２／ｇである。
【実施例】
【００２７】
以下に、実施例を挙げて本発明をより具体的に説明するが、勿論、本発明はそれらの範囲に限定されるものでない。なお、例中の「部」、「％」は特に断わらない限り、質量部、質量％を示す。
【００２８】
実施例１
（塗料の作成）
焼成カオリン（商品名：アンシレックス９３、ＢＡＳＦ社製）９０部、カオリン（商品名：ミラグロスＪ、ＢＡＳＦ社製）１０部、接着剤（商品名：ＰＡ−８０６４、エイアンドエル社製）１５部、酸化澱粉（商品名：ＧＲＳ−Ｔ１１０、王子コーンスターチ社製）２０部（いずれも固形分換算）からなる塗料を、濃度４０％となるよう調製した。
【００２９】
５６０ｍｌＣＳＦのＮＢＫＰを３５％、４６０ｍｌＣＳＦのＬＢＫＰを３０％、新聞古紙を脱墨処理した古紙パルプ３５％を配合し、パルプ１００％に対して、カチオン化澱粉（商品名：ピラーＰ３ＹＫ、ピラースターチ社製）０．３５％、硫酸バンド１．３％、サイズ剤（商品名：ペローザーＥ３６５５、東邦化学工業社製）０．４％、アニオン性ポリアクリルアミド（商品名：ポリストロン１１７、荒川化学工業社製）０．２％を添加して調製した紙料で抄紙し、引き続きゲートロール塗工装置により上記塗料を片面に乾燥質量が３ｇ／ｍ2（固形分）となるように塗工し、反対面には、酸化澱粉（商品名：ＧＲＳ−Ｔ１１０、王子コーンスターチ社製）を０．５ｇ／ｍ２となるように塗工、乾燥後、カレンダー処理して紙水分６．０％、坪量８０ｇ／ｍ２の塗工包装用紙を得た。
【００３０】
実施例２
実施例１において、塗料中の顔料を、焼成カオリン７０部、タルク（商品名：ミクロタッチ、日本ミストロン社製）３０部とした以外は実施例１と同様にして塗工包装用紙を得た。
【００３１】
実施例３
実施例１において、塗料中の顔料を、焼成カオリン３０部、タルク７０部、接着剤を５部、酸化澱粉を３５部、塗工量を１２ｇ／ｍ２とし、反対面には、ポリビニルアルコール（商品名：ゴーセナールＫＳ、日本合成化学社製）を０．５ｇ／ｍ２となるように塗工、乾燥した以外は、実施例１と同様にして塗工包装用紙を得た。
【００３２】
実施例４
実施例１において、表面塗工量を０．５ｇ／ｍ２、反対面の澱粉塗工量を０．２ｇ／ｍ２とした以外は、実施例１と同様にして塗工包装用紙を得た。
【００３３】
実施例５
実施例１において、塗料中の顔料を、焼成カオリン１５部、カオリン２５部、重質炭酸カルシウム（商品名：ハイドロカーブ９０  備北粉化社製）６０部、酸化澱粉を１部とした以外は、実施例１と同様にして塗工包装用紙を得た。
【００３４】
比較例１
実施例１において、原紙用パルプをＮＢＫＰ１０％、新聞古紙を脱墨処理した古紙パルプ９０％とし、ポリアクリルアミドを配合せず、酸化澱粉を両面塗工量０．４ｇ／ｍ２とした以外は実施例１と同様にして包装用紙を得た。
【００３５】
比較例２
比較例１の原紙を用いて、実施例２の塗料を表面に塗工した以外は、実施例２と同様にして塗工包装用紙を得た。
【００３６】
比較例３
実施例１において、塗工液中の顔料を、カオリン５０部、重質炭酸カルシウム５０部とした以外は実施例１と同様にして塗工包装用紙を得た。
【００３７】
比較例４
実施例１において、原紙用パルプ中にアニオン性ポリアクリルアミドを配合しない以外は実施例１と同様にして塗工包装用紙を得た。
【００３８】
比較例５
実施例１において、原紙用パルプ中にカチオン化澱粉を配合しない以外は実施例１と同様にして塗工包装用紙を得た。
【００３９】
得られた塗工包装用紙について、下記の評価方法で評価を行い、得られた結果を表１にしめした。なお、本発明における測定及び評価については特に記載のない限り、２３℃、５０％ＲＨの環境下で行った。
【００４０】
（比引裂強さ）
ＪＩＳ  Ｐ８１１６に準じて算出した。
【００４１】
（フレキソ印刷におけるインキの発色性）
Ｋ印刷プルーファー（ＲＫ  Ｐｒｉｎｔ−Ｃｏａｔ  Ｉｎｓｔｒｕｍｅｎｔｓ社製）、１００線／インチに彫刻したアニロックスプレートで、水性フレキソ藍インキ（商品名：ラップトーンＨＲ、サカタインクス社製）を使用して、得られた塗工包装用紙に印刷した。印刷した面をカラー反射濃度計（Ｍｏｄｅｌ４０４Ｇ、Ｘ−Ｒｉｔｅ社製）でシアンインキ濃度を計測した。
【００４２】
（印刷部インキ流れ）
上記Ｋ印刷プルーファーで印刷した部分を観察し、印刷面のインキが均一に定着されているかを拡大鏡と目視で評価した。
[評価基準]
◎：拡大鏡、目視ともインキが均一に定着されている。
○：拡大して印刷部分を観察すると、不均一部が一部存在するが、目視では均一に定着
されている。
×：インキが用紙に吸収し難く、余ったインキが泳いでおり、目視の観察でインキ定着
面が不均一である。
【００４３】
（製袋適性）
自動製袋機で、底幅１１５ｍｍ、袋幅３１５ｍｍ、袋長さ３１５ｍｍの角底袋（手提げ袋）に加工した。加工後に折部の割れ、印刷部の割れを総合で目視評価を行った。
[評価基準]
◎：全く割れが発生しない。
○：ごく一部割れが発生した。
×：割れが定常的に発生した。
【００４４】
【表１】
2011038187.tif 000002
【００４５】
上記表１に明らかなように、本発明の要件を満たす実施例１〜５は、本発明の要件をいずれか欠く比較例１〜５に対して、印刷部のインキ流れがなく、インキ発色性に優れ、製袋適性も良好であった。即ち、比較例１、３は、焼成カオリンを含む塗工層を有しないためフレキソ印刷適性に劣り、比較例２、４、５は、塗工層に焼成カオリンを７０部含有しているため、インキ発色性に優れるが、比較例２ではＤＩＰ量が９０％配合されていること、また比較例４、５では原紙パルプにカチオン化澱粉とアニオン性ポリアクリルアミドの一方しか配合されていない為、いずれも比引裂強度が不足し、製袋時に折部や印刷部で割れが発生し、製袋適性が劣った。
以上の通り、本発明によりフレキソ印刷インキ、特に水性フレキソインキに対して優れたインキ発色性と印刷面の仕上がりを持ち、製袋適性に優れた塗工包装用紙を得ることが可能となった。